(57)【要約】【課題】高強力、高モジュラスで、スクリーン紗製織時の糸削れ、スカム発生が少ないスクリーン紗用芯鞘型複合ポリエステルモノフィラメントの製造方法を提供する。【解決手段】鞘成分が、ポリエチレンテレフタレートに第三成分を共重合したポリエステルで、芯成分が主たる繰り返し単位がエチレンテレフタレートであるポリエステルからなる芯鞘型複合モノフィラメントの製造方法であって、芯成分ポリマーがフェニルホスホン酸金属塩又はその誘導体、及び／又はフェニルホスフィン酸金属塩又はその誘導体、であるリン化合物を含み且つ紡糸口金から吐出した後一旦巻取ることなく連続的に延伸することを特徴とするスクリーン紗用芯鞘型複合モノフィラメントの製造方法。【選択図】なし【特許請求の範囲】
【請求項１】
鞘成分がポリエチレンテレフタレートに第三成分を共重合したポリエステルで、芯成分が主たる繰り返し単位がエチレンテレフタレートであるポリエステル、からなる芯鞘型複合モノフィラメントの製造方法であって、芯成分ポリマーがフェニルホスホン酸金属塩又はその誘導体、及び／又はフェニルホスフィン酸金属塩又はその誘導体、であるリン化合物を含み且つ紡糸口金から吐出した後一旦巻取ることなく連続的に延伸することを特徴とするスクリーン紗用芯鞘型複合モノフィラメントの製造方法。
【請求項２】
フェニルホスホン酸金属塩又はその誘導体、及び／又はフェニルホスフィン酸金属塩又はその誘導体、であるリン化合物の含有量が、芯成分ポリマーを構成するジカルボン酸のモル数に対して０．１〜３００ミリモル％である請求項１記載のスクリーン紗用芯鞘型複合モノフィラメントの製造方法。
【請求項３】
紡糸速度が３００〜１０００ｍ／ｍｉｎ、延伸速度が１０００〜５０００ｍ／ｍｉｎである請求項１〜２いずれかに記載のスクリーン紗用芯鞘型複合モノフィラメントの製造方法。
【請求項４】
下記Ａ〜Ｆを満足する請求項１〜３いずれかに記載のスクリーン紗用芯鞘型複合モノフィラメントの製造方法。
Ａ．鞘成分ポリマーが、第三成分をポリエステル全酸成分及び／又は全ジオール成分に対して０．５〜２５モル％共重合した共重合ポリエステルであること。
Ｂ．モノフィラメントの原糸最大点強力が５．５ｃＮ／ｄｔｅｘ以上、５％伸長時の強度が３．５ｃＮ／ｄｔｅｘ以上、最大点伸度が１５〜３０％であること。
Ｃ．芯成分ポリエステルの固有粘度が０．７０ｄＬ／ｇ以上であること。
Ｄ．鞘成分ポリエステルの固有粘度が０．４０〜０．５５ｄＬ／ｇであること。
Ｅ．鞘成分ポリエステルの複屈折率が０．０３〜０．１４であること。
Ｆ．繊維軸に直交する断面の芯鞘面積比率が５０：５０〜９５：５であること。
【請求項５】
鞘成分ポリマーに含まれる第三成分が、イソフタル酸、ネオペンチルグリコール、シクロヘキサンジメタノール、ビスフェノールＡのエチレンオキサイド付加物、ビスフェノールＡのプロピレンオキサイド付加物の群から選ばれる少なくとも一種である請求項１〜４いずれかに記載のスクリーン紗用芯鞘型複合モノフィラメントの製造方法。
【発明の詳細な説明】
【技術分野】
【０００１】
本発明は、スクリーン紗用芯鞘型複合モノフィラメントの製造方法に関する。さらに詳細には、紡糸・延伸を一段階で行いながらも、高強力、高モジュラスを達成し、スクリーン紗製織時の糸削れ、スカム発生が少なく、且つ繊維軸方向に直交する断面における芯／鞘面積比が安定した繊維径の均一なスクリーン紗用芯鞘型複合モノフィラメントの製造方法に関する。
【背景技術】
【０００２】
モノフィラメントは衣料分野ではもちろん、産業資材の分野でも幅広く利用されてきている。特に後者の産業資材の分野での用途の例として、スクリーン印刷用メッシュ織物がある。特に最近の電子回路分野での印刷においては集積度が高まる一方であり、スクリーン紗としての印刷精密さ及び印刷性向上のため、高強度・高モジュラスでかつ、ハイメッシュといった要求がますます強くなっている。原糸についても、高強力、高モジュラスで且つより細繊度のものが要求されている。
【０００３】
スクリーン紗用原糸を設計する上でメッシュ織物の製織時の筬による糸削れ、スカム発生を防止することが重要で、その対策として芯鞘型複合モノフィラメントとして、芯部で高モジュラス、高強度を達成し、鞘部のポリエステルとして低ＩＶ又は低Ｔｇの変性ポリエステルを用いることが近年多く紹介されている。なかでも芯部に高固有粘度ポリエチレンテレフタレートを使用した芯鞘型複合モノフィラメント（特許文献１）は高い強度及びモジュラスとすることができることが知られている。
【０００４】
しかしながら、紡糸口金から吐出された溶融ポリマーを引き取りローラーからいったん巻取ることなく連続的に延伸工程に未延伸糸を供給する、いわゆる直接延伸法では断糸や毛羽立ちが多く操業性が悪くなるという問題点があった。
【先行技術文献】
【特許文献】
【０００５】
【特許文献１】特開２００８−１２１１２５号公報
【発明の概要】
【発明が解決しようとする課題】
【０００６】
本発明は上記問題点を解消することを目的としたものであって、スクリーン印刷用ハイメッシュハイモジュラス織物に好適な芯鞘型複合ポリエチレンテレフタレートモノフィラメントの製造方法に関するものであり、高強力、高モジュラスで、スクリーン紗製織時の糸削れ、スカム発生が少なく、且つ直接延伸法によって効率的に得る製造方法を提供する。
【課題を解決するための手段】
【０００７】
本発明者は鋭意検討した結果得られたもので、本発明によれば、
鞘成分がポリエチレンテレフタレートに第三成分を共重合したポリエステルで、芯成分が主たる繰り返し単位がエチレンテレフタレートであるポリエステル、からなる芯鞘型複合モノフィラメントの製造方法であって、芯成分ポリマーがフェニルホスホン酸金属塩又はその誘導体、及び／又はフェニルホスフィン酸金属塩又はその誘導体、であるリン化合物を含み且つ紡糸口金から吐出した後一旦巻取ることなく連続的に延伸することを特徴とするスクリーン紗用芯鞘型複合モノフィラメントの製造方法、
好ましくは、フェニルホスホン酸金属塩又はその誘導体、及び／又はフェニルホスフィン酸金属塩又はその誘導体、であるリン化合物の含有量が、芯成分ポリマーを構成するジカルボン酸のモル数に対して０．１〜３００ミリモル％であり、
紡糸速度が３００〜１０００ｍ／ｍｉｎ、延伸速度が１０００〜５０００ｍ／ｍｉｎであり、
下記Ａ〜Ｆを満足し、
Ａ．鞘成分ポリマーが、第三成分をポリエステル全酸成分及び／又は全ジオール成分に対して０．５〜２５モル％共重合した共重合ポリエステルであること。
Ｂ．モノフィラメントの原糸最大点強力が５．５ｃＮ／ｄｔｅｘ以上、５％伸長時の強度が３．５ｃＮ／ｄｔｅｘ以上、最大点伸度が１５〜３０％であること。
Ｃ．芯成分ポリエステルの固有粘度が０．７０ｄＬ／ｇ以上であること。
Ｄ．鞘成分ポリエステルの固有粘度が０．４０〜０．５５ｄＬ／ｇであること。
Ｅ．鞘成分ポリエステルの複屈折率が０．０３〜０．１４であること。
Ｆ．繊維軸に直交する断面の芯鞘面積比率が５０：５０〜９５：５であること。
鞘成分ポリマーに含まれる第三成分が、イソフタル酸、ネオペンチルグリコール、シクロヘキサンジメタノール、ビスフェノールＡのエチレンオキサイド付加物、ビスフェノールＡのプロピレンオキサイド付加物の群から選ばれる少なくとも一種である、スクリーン紗用芯鞘型複合モノフィラメントの製造方法、
が提供される。
【発明の効果】
【０００８】
本発明の芯鞘型複合モノフィラメントの芯側ポリエチレンテレフタレートに特定のリン化合物を含有させることにより、更には鞘側ポリエステルの固有粘度、複屈折率を特定値とし、芯／鞘面積比の安定した原糸とすることにより、該ポリエステルモノフィラメントを、紡糸口金から吐出された溶融ポリマーを引き取りローラーからいったん巻取ることなく連続的に延伸工程に未延伸糸を供給する、いわゆる直接延伸法によって効率的に得ることができるようになった。また、紡糸・延伸工程を一段階で行っているにも関わらず、紡糸・延伸を別の段階で行ういわゆる別延伸法で得た場合と同等の高強度、高モジュラス値を達成することで、製織加工時のスカム発生を防止できるだけでなく、スクリーン紗の織目安定性や寸法安定性が向上し、連続精密印刷性能、印刷耐久性に優れたハイメッシュでハイモジュラスのスクリーン紗とすることができる。
【発明を実施するための形態】
【０００９】
本発明のスクリーン紗用芯鞘型複合モノフィラメントは、鞘成分が、ポリエチレンテレフタレートに第三成分を共重合したポリエステルで、芯成分が、主たる繰り返し単位がエチレンテレフタレートであるポリエステルにフェニルホスホン酸金属塩又はその誘導体、及び／又はフェニルホスフィン酸金属塩又はその誘導体、であるリン化合物を含むことが必要で、ポリマーを構成するジカルボン酸のモル数に対して０．１〜３００ミリモル％含むポリマー組成物であることが好ましい。
【００１０】
本発明の芯成分の主たる繰返し単位がエチレンテレフタレートであるポリマーにおいては、フェニルホスホン酸金属塩又はその誘導体、及び／又はフェニルホスフィン酸金属塩又はその誘導体、であるリン化合物を含有することにより、ポリマー組成物の結晶性が向上し、溶融し、紡糸口金から吐出する段階で、微小結晶を多数形成する。そしてこの微小結晶が、紡糸及び延伸工程で生じるポリエチレンテレフタレート繊維の粗大な結晶成長を抑制し結晶を微分散化させ、実用的な延伸倍率を高めることができ、より高い強度のスクリーン紗用芯鞘型複合モノフィラメントを得ることが可能となったのである。本発明で用いられる芯成分のポリエチレンテレフタレートのポリマーは、樹脂チップの極限粘度として、公知の溶融重合や固相重合を行うことにより０．７０以上にすることが好ましい。樹脂チップの極限粘度が低すぎる場合には溶融紡糸後の繊維を高強度化させることが困難となる。また、高い結晶性向上の効果を示すためには、下記一般式（１）であらわされるリン化合物のＲ１がベンジル基であることが、さらにはフェニル基であることが好ましく、本発明のリン化合物がフェニルホスフィン酸又はその誘導体、及び／又はフェニルホスホン酸又はその誘導体、であることが好ましい。特にはフェニルホスホン酸又はその誘導体、であることが最適である。
【００１１】
【化１】
2011089232.tif 000002
［上の式中、Ｒ１は炭素数１〜１２個の炭化水素基であるアルキル基、アリール基又はベンジル基であり、Ｒ２は水素原子又は炭素数の１〜１２個の炭化水素基であるアルキル基、アリール基又はベンジル基、
Ｘは、水素原子または−ＯＲ３基であり、Ｘが−ＯＲ３基である場合、Ｒ３は水素原子又は炭素数の１〜１２個の炭化水素基であるアルキル基、アリール基又はベンジル基、であり、Ｒ２とＲ３は同一であっても異なっていても良い。］
【００１２】
本発明で用いられる芯成分の主たる繰返し単位がエチレンテレフタレートであるポリマーにおけるリン化合物含有量としては、ポリエステルを構成するジカルボン酸成分のモル数に対して０．１〜３００ミリモル％であることが好適である。リン化合物の量が０．１ミリモル％未満であると結晶性向上効果が不十分になる傾向にあり、３００ミリモル％を超える場合には紡糸時の異物欠点が発生するために製糸性が低下する傾向にある。リン化合物の含有量はポリエステルを構成するジカルボン酸成分のモル数に対して１〜１００ミリモル％の範囲がより好ましく、１０〜８０ミリモル％の範囲がさらに好ましい。
【００１３】
本発明で用いられる鞘成分のポリエステルは、テレフタル酸を主たる酸成分とし、少なくとも１種のグリコール、好ましくはエチレングリコール、トリメチレングリコール、テトラメチレングリコールから選ばれた少なくとも１種のアルキレングリコールを主たるグリコール成分としたポリエステルに、第三成分として、イソフタル酸、ネオペンチルグリコール、シクロヘキサンジメタノール、ビスフェノールＡのエチレンオキサイド付加物、ビスフェノールＡのプロピレンオキサイド付加物の群から選ばれる少なくとも一種を共重合したポリエステルとすることが必要である。中でもイソフタル酸が好ましい。
【００１４】
第三成分はポリエステルのそれぞれ対応する全酸成分、全グリコール成分に対して０．５〜２５モル％の割合で使用することが好ましい。イソフタル酸、ネオペンチルグリコール、シクロヘキサンジメタノール、ビスフェノールＡのエチレンオキサイド付加物、ビスフェノールＡのプロピレンオキサイド付加物の群から選ばれる少なくとも一種が０．５モル％未満であれば固有粘度を０．４５〜０．５５であっても製糸時の粘度が高くなり複屈折率が高くなり又芯／鞘面積比が変動し易く又紡糸工程調子が低下する。一方２５％を超える場合原糸の熱収縮率が高くなり好ましくない。好ましくは１．０〜２０％であり、より好ましくは５〜１５％である。
【００１５】
上記鞘成分の共重合ポリエステルのＩＶは０．４５〜０．５５とすることが必要で、この範囲にある場合に（ソフトである故に）製織時の筬によるスカム発生、糸削れ性が防止できる。０．４５未満であれば耐熱性が低下し好ましくない。０．５５を超える場合は製糸時の粘度が高くなり複屈折率が高くなり好ましくない。
【００１６】
上記鞘成分で第三成分を共重合することの効果は、共重合することにより製糸時の粘度上昇が少なく複屈折率が低下でき、且つ芯／鞘面積比が安定しスカムの発生が低下できる。又断糸や、毛羽の発生も少ない。第三成分を共重合しない場合は同じ固有粘度においても製糸時の粘度上昇が大きく複屈折率が高くなり、又芯／鞘面積比が変動し易くスカム発生やスクリーン紗にしたときの印刷精度が低下する。
【００１７】
本発明の芯鞘型複合モノフィラメントの繊維軸に直交する断面は円形断面が好ましい。断面での芯と鞘部が相似形である必要はないが、芯部は鞘部で十分に覆われていることが必要である。好ましい芯：鞘面積比率は５０：５０〜９５：５である。芯／鞘面積比率が５０：５０より低く芯部面積が少ない場合には強度が不足し好ましくない。９５：５を超えて芯部面積が増加する場合鞘部によって覆われない部分が発生しスカムが発生する。
【００１８】
本発明の製造方法で得られる芯鞘型複合モノフィラメントの最大点強力は５．５ｃＮ／ｄｔｅｘ以上であることが好ましく、さらに好ましくは６．０ｃＮ／ｄｔｅｘである。最大点伸度が１５〜３０％が好ましく、１５％未満では製織時糸切れが多発するなど糸の取り扱い性が悪くなる。５％ＬＡＳＥは高い方が好ましく、３．５ｃＮ／ｄｔｅｘ以上が好ましく、さらに好ましくは４．０ｃＮ／ｄｔｅｘ以上である。熱水収縮率は６．０％以下であることが好ましく、これによりスクリーン紗の高い寸法安定性を得ることができる。これらの物性を同時に達成することにより、製織性に優れ、且つ、高い印刷耐久性を持つスクリーン紗が可能となる。
【００１９】
かかる特性の芯鞘型複合モノフィラメントを得るための具体的な製造法について説明するが、必ずしもこれに限定されるものではない。
前記した２種類のポリエステルを公知の芯鞘複合紡糸口金を用いて、溶融紡糸し芯鞘型複合モノフィラメントとし、続いて延伸を施すことにより上記物性を有する原糸が得られる。
【００２０】
本発明の芯鞘複合モノフィラメントの製造方法における延伸方法としては、引取りローラーから連続的に延伸工程に未延伸糸を供給する、いわゆる直接延伸法で延伸する。紡糸速度としては３００〜１０００ｍ／分であり、延伸速度としては１０００〜５０００ｍ／分であり、延伸倍率としては３〜１０倍が好ましい。紡糸速度としては４００〜６００ｍ／分がさらに好ましい。また延伸速度としては２０００〜４０００ｍ／分がさらに好ましく、延伸倍率としては４〜８倍が好ましい。
【００２１】
このように紡糸・延伸を一段階で行うことで効率的に高強度の延伸繊維を得ることが可能である。従来は紡糸・延伸を一段階で行うと高速・高倍率延伸時に結晶の欠点に起因する強度の弱い部分が存在するため、高速・高倍率延伸時に断糸が起こることが多かった。また、強伸度も紡糸・延伸を別段階で行う場合に比べて低下していた。しかし本発明ではリン化合物の配合により延伸による結晶化において微細結晶が均一に形成されるため、紡糸・延伸を一段階で行っても延伸欠点が発生しにくく、高倍率に延伸でき、繊維を高強度化することが可能となったものである。
【００２２】
また延伸条件としては１段ないし多段延伸であり、延伸負荷率としては６０〜９５％であることが好ましい。延伸負荷率とは繊維が実際に断糸する張力に対する、延伸を行う際の張力の比である。
【実施例】
【００２３】
以下、実施例により本発明をさらに詳細に説明するが、本発明はこれらによって限定されるものではない。なお、実施例、比較例における各特性値は以下の方法で測定した。
【００２４】
（１）極限粘度ＩＶｆ
樹脂あるいは繊維をフェノールとオルトジクロロベンゼンとの混合溶媒（容量比６：４）に溶解し、３５℃でオストワルド型粘度計を用いて測定して求めた。
【００２５】
（２）複屈折率（Δｎ）
干渉顕微鏡（カールツァイスイエナ社製インターファコ干渉顕微鏡）を用い、干渉縞法により求めた。浸漬液は所望の屈折率としたものを用いた。得られた干渉縞の写真から、干渉縞の間隔及びそのずれから屈折率を下記式より算出した。    
λｄ／Ｄ＝（ｎ−Ｎ）ｔ    
ただし、ｄ：干渉縞のずれ、Ｄ：干渉縞の間隔、λ：測定光源波長、ｎ：サンプルの屈折率、Ｎ：溶液の屈折率、ｔ：サンプルの線径    
この解析を、モノフィラメントの半径をＡ、中心軸からの距離をａとした時の規格化した半径（ｒ＝ａ／Ａ）０〜０．９間で０．１間隔の１０点、繊維学会編の「繊維・高分子測定法の技術」：朝倉書店発行に記載の方法に準拠して行ない、サンプルのモノフィラメント軸方向に平行方向の屈折率、及び垂直方向の屈折率を求め下記式より算出した。    
複屈折率（Δｎ）＝平行方向屈折率−垂直方向屈折率    
また、ｒ＝０の複屈折率を芯成分の複屈折率の値とし、ｒ＝０．９の複屈折率を鞘成分の複屈折率の値とした。ｒ＝０は芯の複屈折率、ｒ＝０．９は鞘成分の複屈折率であることはモノフィラメント横断面で確認しており、これを前提として測定した。
【００２６】
（３）原糸の強度、伸度
原糸の強度および伸度はＪＩＳ−Ｌ１０１７に準拠し、オリエンテック社製のテンシロンを用いてサンプル長２５ｃｍ、伸長速度３０ｃｍ／ｍｉｎで測定し、サンプル破断した時の強度と伸度である。５％ＬＡＳＥは上記の測定時のサンプルが５％伸長した時の応力を測定した。
【００２７】
（４）熱水収縮率（ＢＷＳ）
枠周１．１２５ｍの検尺機で捲数２０回のカセを作り、０．０２２ｃＮ／ｄｔｅｘの過重を掛けて、スケール板に吊るして初期のカセ長Ｌ０を測定する。その後、このカセを１００℃の熱水浴中で３０分間処理後、放冷し再びスケール板に吊るし収縮後の長さＬを測定し次式で沸水収縮率を計算する。
沸水収縮率＝（Ｌ０−Ｌ）／Ｌ０×１００（％）
【００２８】
（５）糸削れの評価
スルーザー型織機により、織機の回転数２５０ｒｐｍとして織幅１インチあたり３００本の経糸を用いてメッシュ織物を製織し、織りあがった反物を検反機にて目視検査を行った。この時、通常黒に見えるメッシュ模様が白色化して見える織物欠点の数を数えて評価した。
織幅１．５ｍ×織物長さ３００ｍあたり糸削れによる欠点５個未満を○、５以上１０個未満を△、１０個以上を×と判定した。
【００２９】
［実施例１］
芯成分ポリエチレンテレフタレートの作製：
テレフタル酸ジメチル１００重量部、エチレングリコール５０重量部との混合物に酢酸マンガン四水和物０．０３０重量部、酢酸ナトリウム三水和物０．００５６重量部を攪拌機、蒸留搭及びメタノール留出コンデンサーを設けた反応器に仕込み、１４０℃から２３０℃まで徐々に昇温しつつ、反応の結果生成するメタノールを反応器外に留出させながら、エステル交換反応を行い、引き続いてエステル交換反応が終わる前にフェニルホスホン酸（ＰＰＡ）を０．０３重量部（５０ミリモル％）を添加した。その後、反応生成物に三酸化二アンチモン０．０２４重量部を添加して、攪拌装置、窒素導入口、減圧口及び蒸留装置を備えた反応容器に移し、２８０℃まで昇温させ、３０Ｐａ以下の高真空下で縮合重合反応を行い、常法に従ってチップ化して極限粘度０．６５のポリエチレンテレフタレート樹脂チップを得た。このチップを６５Ｐａの真空度下、１２０℃で２時間予備乾燥した後、同真空下２２０℃で１０〜１３時間固相重合を行い、表１に記載した固有粘度のポリエチレンテレフタレート樹脂チップを得た。
【００３０】
鞘成分共重合ポリエステルの作製：
テレフタル酸ジメチル１００部、エチレングリコール６６部、表１に記載した量のイソフタル酸（全酸成分に対するモル％）、酢酸、マンガン４水塩０．０３部（テレフタル酸ジメチルに対して０．０２４モル％）をエステル交換管に仕込み、窒素ガス雰囲気下４時間かけて１４０℃から２３０℃まで昇温して生成するメタノールを系外に留去しながらエステル交換反応させた。続いて得られた生成物に正リン酸の５６％水溶液、０．０３部（テレフタル酸ジメチルに対して０．０３３モル％）及び三酸化アンチモン０．０４部（０．０２７モル％）を添加して重合缶に移した。次いで１時間かけて７６０ｍｍＨｇから１ｍｍＨｇまで減圧し、同時に１時間３０分かけて２３０℃から２８０℃まで昇温した。１ｍｍＨｇ以下の減圧下、重合温度２８０℃で表１に記載した固有粘度に達するまで重合し、樹脂チップを得た。
【００３１】
芯鞘型複合モノフィラメントの作製：
製糸化は以下の通り行った。上記の乾燥樹脂チップを紡糸設備にて各々常法で溶融し、ギヤポンプを経て２成分複合紡糸ヘッドに供給した。芯と鞘ポリマーの繊維軸方向に直交する断面の面積比率が表１記載の値となるように設定した。同時に供給された芯部と鞘部の溶融ポリマーは、ノズル孔径０．２５ｍｍの円形複合紡糸孔を１個有する紡糸口金から、通常のクロスフロー型紡糸筒からの冷却風で冷却・固化し、紡糸油剤をオイリングローラーにて付着させながら、ＧＲ１（予熱温度９５℃、紡糸速度７００ｍ／分、８ターン）で引き取った後、ＧＲ２（セット温度１２０℃、周速３４３０ｍ／分、６ターン）にて４．９倍で延伸し、巻き取り、１３ｄｔｅｘ−１ｆｉｌの延伸糸を得た。得られた延伸糸は強度６．３ｃＮ／ｄｔｅｘ、伸度２２％、５％ＬＡＳＥ  ４．３ｃＮ／ｄｔｅｘ、湿熱収縮率５．７％であった。表１にポリエステル、原糸物性を示す。
原糸の節糸発生個数は０個であった。この原糸をスルーザー型織機で製織した際、糸削れ発生による織物欠点は３００ｍあたり０個であった。仕上げ加工したスクリーン紗を連続印刷したところ、伸びが少なく寸法安定性に優れるものであった。
【００３２】
［実施例２］
実施例１において、芯成分ポリエチレンテレフタレートの作製の際、固相重合を実施しなかったこと以外は実施例１と同様に実施し、芯鞘型複合モノフィラメントを得た。表１にポリエステル、原糸物性を示す。
【００３３】
［実施例３］
実施例１において、芯成分ポリエチレンテレフタレートの作製の際、フェニルホスホン酸（ＰＰＡ）の代わりに、フェニルホスフィン酸（ＰＰＩ）１００ミリモル％を使用したこと以外は実施例１と同様に実施し、芯鞘型複合モノフィラメントを得た。表１にポリエステル、原糸物性を示す。
【００３４】
［実施例４］
実施例１において、芯成分ポリエチレンテレフタレートの作製の際、フェニルホスホン酸（ＰＰＡ）の代わりに、フェニルホスフィン酸（ＰＰＩ）８０ミリモル％を使用したこと以外は実施例１と同様に実施し、芯鞘型複合モノフィラメントを得た。表１にポリエステル、原糸物性を示す。
【００３５】
［比較例１］
実施例１において、芯成分ポリエチレンテレフタレートの作製の際、リン化合物を含有させないこと以外は実施例１と同様に実施してポリエステル組成物からなるチップを得た。このチップを用い実施例１と同様にして溶融紡糸し、３．８倍の延伸を行い芯鞘型複合モノフィラメントを得た。なお、実施例１と同じ延伸倍率４．９では、断糸が発生し製造することができなかった。表１にポリエステル、原糸物性を示す。
【００３６】
［比較例２］
実施例１において、芯成分ポリエチレンテレフタレートの作製の際、リン化合物としてフェニルホスフィン酸の代わりに正リン酸を４０ｍｍｏｌ％添加したこと以外は、実施例１と同様に実施してポリエステル組成物からなるチップを得た。このチップを用い実施例１と同様にして溶融紡糸し、３．８倍の延伸を行い芯鞘型複合モノフィラメントを得た。なお、実施例１と同じ延伸倍率４．９では、断糸が発生し製造することができなかった。表１にポリエステル、原糸物性を示す。
【００３７】
［比較例３］
実施例１において、鞘成分共重合ポリエステルの作製の際、イソフタル酸を共重合させなかった以外は、実施例１と同様に実施してポリエステル組成物からなるチップを得た。このチップを用い実施例１と同様にして芯鞘型複合モノフィラメントを得た。表１にポリエステル、原糸物性を示す。
【００３８】
［比較例４］
実施例１において、芯成分ポリエチレンテレフタレートの作製の際、リン化合物を含有させないこと、鞘成分共重合ポリエステルの作製の際、イソフタル酸を共重合させなかった以外は、実施例１と同様に実施してポリエステル組成物からなるチップを得た。このチップを用い実施例１と同様にして溶融紡糸し、３．８倍の延伸を行い芯鞘型複合モノフィラメントを得た。なお、実施例１と同じ延伸倍率４．８では、断糸が発生し製造することができなかった。表１にポリエステル、原糸物性を示す。
【００３９】
【表１】
2011089232.tif 000003
【産業上の利用可能性】
【００４０】
本発明は、改質された芯鞘型ポリエステルモノフィラメントに関するものであり、特にスクリーン印刷用のメッシュ織物、プリント配線基盤の製造などの高度な精密性を要求されるハイメッシュでハイモジュラスのスクリーン紗を得るのに好適である。